СПЛАВ НА ОСНОВЕ АЛЮМИНИЯ
ALUMINIUM-BASED ALLOY

Изобретение относится к области металлургии, в частности к составам сплавов на основе алюминия, которые могут быть использованы в автомобилестроении, авиастроении.
Известен сплав на основе алюминия, содержащий, мас.%: цинк 0,001-0,4; сурьму 0,001-0,04; титан 0,001-0,015; алюминий - остальное [1].
Задачей изобретения является повышение прочности сплава на основе алюминия.
Технический результат достигается тем, что сплав на основе алюминия, содержащий цинк, сурьму, титан, дополнительно содержит серебро и кобальт при следующем соотношении компонентов, мас.%: цинк 0,2-0,4; сурьма 0,001-0,003; титан 0,001-0,003; серебро 0,2-0,3; кобальт 0,5-0,7; алюминий - остальное.
В таблице приведены составы сплава.
Таблица
Компоненты
Содержание, мас.% в составах
1
2
3
Цинк
0,2
0,3
0,4
Сурьма
0,003
0,002
0,001
Титан
0,001
0,002
0,003
Серебро
0,3
0,25
0,2
Кобальт
0,5
0,6
0,7
Алюминий
остальное
остальное
остальное
Предел прочности при растяжении, МПа
~90
~90
~90
Повышение прочности сплава на основе алюминия достигается за счет комплексного влияния компонентов, входящих в его состав. Цинк и кобальт способствуют повышению прочности сплава, увеличивают сопротивление пластическим деформациям. Серебро увеличивает упругость сплава на основе алюминия. Титан и сурьма измельчают структурные составляющие сплава.
Сплав выплавляют под флюсом в электропечах. Изделия подвергают термической обработке: медленно нагревают в печи до температуры 430°С с выдержкой 15-18 ч, затем - охлаждение в воде с температурой около 100°С или в масле с температурой около 50°С.
Источники информации
1. А.с. №1584413 СССР, 1990.